(57)【要約】      （修正有）【課題】触感性に優れ、従来のブラシ用毛材に比べて毛折れ耐久性、毛開き耐久性および耐摩耗性に優れたブラシ用毛材およびそれを用いたブラシの提供。【解決手段】ポリエステル系合成樹脂モノフィラメントのカットブリッスルからなるブラシ用毛材１であって、ポリエステル系合成樹脂モノフィラメントに含まれるポリエステル系合成樹脂の固有粘度ＩＶが１．０〜１．７の範囲にあり、さらに好ましい条件として、カットブリッスルのヤング率が２２００〜９５００Ｎ／ｍｍ２の範囲にあること、ポリエステル系合成樹脂がポリブチレンテレフタレートであること、カットブリッスルの少なくとも一端にはテーパー部２が形成されており、テーパー部の長さをＬ（ｍｍ）、先端から１／３Ｌの位置における直径をＤ（ｍｍ）とした時のＬ／Ｄの値が４５〜１１０の範囲にあることが挙げられる。【選択図】図１
2013240376.tif 000002
【特許請求の範囲】
【請求項１】
ポリエステル系合成樹脂モノフィラメントのカットブリッスルからなるブラシ用毛材であって、前記カットブリッスルに含まれるポリエステル系合成樹脂の固有粘度ＩＶが１．０〜１．７の範囲にあることを特徴とするブラシ用毛材。
【請求項２】
前記カットブリッスルのヤング率が２２００〜９５００Ｎ／ｍｍ２の範囲にある請求項１に記載のブラシ用毛材。
【請求項３】
前記ポリエステル系合成樹脂がポリブチレンテレフタレートである請求項１または２に記載のブラシ用毛材。
【請求項４】
前記カットブリッスルの少なくとも一端にはテーパー部が形成されており、テーパー部の長さをＬ（ｍｍ）、先端から１／３Ｌの位置における直径をＤ（ｍｍ）とした時のＬ／Ｄの値が４５〜１１０の範囲にある請求項１〜３のいずれか１項に記載のブラシ用毛材。
【請求項５】
請求項１〜４のいずれか１項に記載のブラシ用毛材を少なくとも毛材の１部に使用したことを特徴とするブラシ。
【発明の詳細な説明】
【技術分野】
【０００１】
本発明は、触感性に優れ、毛折れ耐久性、毛開き耐久性および耐摩耗性に優れたブラシ用毛材およびそれを用いたブラシに関するものである。
【背景技術】
【０００２】
従来からブラシ用毛材には、安価で容易に加工できることから合成樹脂モノフィラメントが主に使用されている。
【０００３】
合成樹脂モノフィラメントの中でもポリアミド系樹脂およびポリエステル系樹脂からなるものがブラシ用毛材の構成素材として特に使用されているが、ポリアミド系樹脂は吸水性というポリアミド系樹脂特有の性質を持っているため、特に歯ブラシなどの水を伴うブラシ用途に使用すると吸水してブラシ用毛材の毛腰が変わったり、使用を繰り返していくうちに毛が開いたりして耐久性が悪いことから、吸水性の小さいポリエステル系樹脂、特にポリブチレンテレフタレートを主としたブラシ用毛材が良く使用されている。
【０００４】
また、ポリブチレンテレフタレートは、近年歯ブラシ用毛材として主流になりつつあるテーパードブリッスル（例えば、特許文献１参照）の構成素材としても知られており、適度な硬さを持ち、ポリブチレンテレフタレートモノフィラメントの先端を水酸化ナトリウムなどのアルカリ性溶液に浸漬して溶かせば容易にテーパー加工できることから、ブラシ用毛材に特に好適な素材とされている。
【０００５】
ブラシ用毛材に要求される特性には、清掃性、触感性および耐久性があるが、清掃性は使用当初はその性能が十分に発揮されても、繰り返して使用するうちに毛が開いたり、折れたり、さらには毛が摩耗するなどの耐久性が不十分であると、清掃性能は直ぐに低下して使えないものとなる。そういう意味ではブラシ用毛材の耐久性は極めて重要な要求特性であると言える。
【０００６】
そこで、耐久性を向上させる技術として、ポリプロピレンテレフタレートを構成素材に使用したブラシ用毛材が注目されている。例えば、最外層、中間層、芯部の多層構造のうち、芯部にポリプロピレンテレフタレートを使用し、中間層は最外層と芯部との接着層となって剥離防止を謳った歯ブラシ用毛材（例えば、特許文献２参照）、熱水収縮率を０．４％以下に抑えたポリプロピレンテレフタレートフィラメントを用いた歯ブラシ（例えば、特許文献３参照）がその例である。
【０００７】
しかし、ポリプロピレンテレフタレートを使用したブラシ用毛材は、特に摩耗性に優れているものの、耐毛折れ性に対しては従来のポリブチレンテレフタレートに比べて同等または低いとの結果も報告されており、上記技術の多層構造で耐毛折れ対策を講じれば効果が得られるものの、多重構造とするためには複合型溶融紡糸機などの特殊な設備・技術を使用しなければならず、また最外層および中間層に使用する合成樹脂によってはブラシ用毛材の触感性も大きく変わってしまうなど、ポリプロピレンテレフタレートが本来持っている毛腰の柔らかさなども失ってしまう。
【０００８】
また、従来のポリブチレンテレフタレートを使用したブラシ用毛材についても、アルカリ溶液を使用したテーパー加工などの加工性の良さを着眼した技術がこれまで数多く開示されているが、ポリブチレンテレフタレートを使用したブラシ用毛材の耐久性技術については十分な結果が出ていないのが実情である。
【先行技術文献】
【特許文献】
【０００９】
【特許文献１】特許第３１４５２１３号公報
【特許文献２】特開２００７−５１９号公報
【特許文献３】国際公開第２００５／０３９３５５号パンフレット
【発明の概要】
【発明が解決しようとする課題】
【００１０】
本発明の目的は、触感性に優れ、従来のブラシ用毛材に比べて毛折れ耐久性、毛開き耐久性および耐摩耗性に優れたブラシ用毛材およびそれを用いたブラシを提供することにある。
【課題を解決するための手段】
【００１１】
上記目的を達成するために本発明によれば、ポリエステル系合成樹脂モノフィラメントのカットブリッスルからなるブラシ用毛材であって、前記カットブリッスルに含まれるポリエステル系合成樹脂の固有粘度ＩＶが１．０〜１．７の範囲にあることを特徴とするブラシ用毛材が提供される。
【００１２】
なお、本発明のブラシ用毛材においては、
前記カットブリッスルのヤング率が２２００〜９５００Ｎ／ｍｍ２の範囲にあること、
前記ポリエステル系合成樹脂がポリブチレンテレフタレートであること、
前記カットブリッスルの少なくとも一端にはテーパー部が形成されており、テーパー部の長さをＬ（ｍｍ）、先端から１／３Ｌの位置における直径をＤ（ｍｍ）とした時のＬ／Ｄの値が４５〜１１０の範囲にあること
が、さらに好ましい条件として挙げられる。
【００１３】
また、本発明のブラシは、前記ブラシ用毛材を少なくとも毛材の１部に使用したことを特徴とする。
【発明の効果】
【００１４】
本発明によれば、触感性に優れ、従来のブラシ用毛材に比べて毛折れ耐久性、毛開き耐久性および耐摩耗性に優れたブラシ用毛材およびそれを用いたブラシを得ることができる。
【図面の簡単な説明】
【００１５】
【図１】テーパー部を有する本発明のブラシ用毛材の一例を示す拡大模式図である。
【発明を実施するための形態】
【００１６】
本発明のブラシ用毛材は、ポリエステル系合成樹脂モノフィラメントのカットブリッスルからなり、前記カットブリッスルに含まれるポリエステル系合成樹脂の固有粘度ＩＶが１．０〜１．７の範囲にあることを特徴とする。
【００１７】
本発明の主目的である毛折れ耐久性、毛開き耐久性および耐摩耗性が、従来よりも優れたブラシ用毛材を得るためには、カットブリッスルに含まれるポリエステル系合成樹脂の固有粘度ＩＶが１．０〜１．７の範囲にあることが必要であり、さらには１．０５〜１．４０の範囲にあることが好ましい。
【００１８】
固有粘度が１．０未満であると、ブラシ用毛材の毛折れ耐久性、毛開き耐久性および耐摩耗性が低くなり、逆に１．７を超えると、ポリエステル系合成樹脂モノフィラメントが硬く、ブラシ用毛材として使用するには触感性が得られ難い。
【００１９】
なお、本発明で言う固有粘度ＩＶは、以下の方法によって測定したものである。
【００２０】
すなわち、溶解用試験管（以降、試験管という）に、溶媒として２５ｍＬのオルソクロロフェノール（以降、ＯＣＰという）と約３ｍｍにカットしたカットブリッスル試料２ｇ±０．００１ｇを入れる。試料を投入した試験管をドライ・ブロックバスにセットし１００℃で３０分間加熱しながらカットブリッスル試料をＯＣＰに溶解する（以降、カットブリッスル試料をＯＣＰに溶解したものをＯＣＰ溶液という）。このＯＣＰ溶液を流水にて１５分間冷却後、ＯＣＰ溶液２０ｍＬをホールピペットで計量しオストワルド粘度管に採取する。
【００２１】
引き続き、２５℃に温度調整した恒温水槽に、ＯＣＰ溶液を採取したオストワルド粘度管をセットし３０分間放置、定法に従いオストワルド粘度管内を流下するＯＣＰ溶液の流下時間を測定し算出したものをカットブリッスルに含まれるポリエステル系合成樹脂の固有粘度値である。
【００２２】
ここで、カットブリッスルに含まれるポリエステル系合成樹脂の固有粘度ＩＶは、使用原料のポリエステル系樹脂の固有粘度で調整することができるが、溶融紡糸する際の紡糸機内の温度とせん断応力でポリマー鎖が分断されて分子量が低下し、ＩＶが低下する場合がある。そのような場合には溶融紡糸する際の紡糸温度と押出しスクリュウの回転数・吐出量を適宜適正な範囲でコントロールすることによりＩＶの低下を抑制することが可能である。
【００２３】
溶融紡糸の際の紡糸内の混練性や圧力安定性などの観点から、使用原料の固有粘度ＩＶは１．０〜１．８の範囲が好ましい。使用原料の固有粘度ＩＶが、１．８を超えると、固有粘度が高いためにポリエステル系合成樹脂モノフィラメントを溶融紡糸する際に紡糸機内の押出し圧力が高くなり過ぎてしまい、操業上安定した溶融押出しが難しくなる。紡糸温度は２５０〜２８０℃の範囲が好ましい。
【００２４】
そして、本発明においては、ポリエステル系合成樹脂モノフィラメントからなるカットブリッスルのヤング率が２２００〜９５００Ｎ／ｍｍ２の範囲にあることが好ましく、さらには３０００〜７０００Ｎ／ｍｍ２の範囲が好ましい。なお、カットブリッスルのヤング率はＪＩＳ−Ｌ−１０１３（２００８）８．１０に準じて測定した初期引張抵抗度から算出したものであり、後述の［ヤング率］の測定方法にて行う。このとき、カットブリッスルにテーパー部がある場合には、テーパー部以外の位置でヤング率を測定する。
【００２５】
ヤング率がこの範囲を満たすと、さらに触感性だけでなく、毛折れ耐久性および毛開き耐久性に優れたブラシ用毛材が得られ易い。
【００２６】
つまり、カットブリッスルのヤング率が上記範囲を下回ると、毛腰が柔らかくなるが毛折れや毛開きしやすいブラシ用毛材が得られ易く、逆に上記範囲を上回ると、毛腰が硬くなりやすいために触感性が得られ難くなり、さらには折れ易いブラシ用毛材となりやすい。
【００２７】
ここで、本発明で言うポリエステル系合成樹脂としては、特に限定はされないが、ポリエチレンテレフタレート、ポリブチレンテレフタレート（以下、ＰＢＴと言う）、ポリエチレンナフタレート、ポリプロピレンテレフタレート、ポリメチレンナフタレート、ポリブチレンナフタレート、ポリプロピレンナフタレートなどを挙げることができ、中でもブラシ用毛材として十分な物理特性が得られ、テーパー加工にも最適であることからＰＢＴが特に好適である。
【００２８】
また、ポリエステル系合成樹脂には、本発明の目的を阻害しない範囲であれば、他のジカルボン酸成分およびジオール成分を共重合成分として含有せしめることができ、例えば、ジカルボン酸成分としては、テレフタル酸、イソフタル酸、フタル酸、ジフェニルジカルボン酸、ジフェニルエーテルジカルボン酸、ジフェニルスルホンジカルボン酸、ベンゾフェノンジカルボン酸、フェニルインダンジカルボン酸、シュウ酸、コハク酸、アジピン酸、セバチン酸、シクロヘキサンジカルボン酸およびデカリンジカルボン酸などが挙げられ、ジオール成分としては、エチレングリコール、プロピレングリコール、テトラメチレングリコール、ペンタメチレングリコール、ヘキサメチレングリコール、オクタメチレングリコール、デカメチレングリコール、ネオペンチレングリコール、シクロヘキサンジオール、シクロヘキサンジメタノールなどの脂肪族グリコール、ｏ−キシリレングリコール、ｐ−キシリレングリコール、ｍ−キシリレングリコール、１，４−ビス（２−ヒドロキシエトキシ）ベンゼン、１，４−ビス（２−ヒドロキシエトキシエトキシ）ベンゼン、４，４’−ビス（２−ヒドロキシエトキシ）ビフェニル、４，４’−ビス（２−ヒドロキシエトキシエトキシ）ビフェニル、２，２−ビス［４−（２−ヒドロキシエトキシ）フェニル］プロパン、２，２−ビス［４−（２−ヒドロキシエトキシエトキシ）フェニル］プロパン、１，３−ビス（２−ヒドロキシエトキシ）ベンゼン、１，３−ビス（２−ヒドロキシエトキシエトキシ）ベンゼン、１，２−ビス（２−ヒドロキシエトキシ）ベンゼン、１，２−ビス（２−ヒドロキシエトキシエトキシ）ベンゼン、４，４’−ビス（２−ヒドロキシエトキシ）ジフェニルスルホン、４，４’−ビス（２−ヒドロキシエトキシエトキシ）ジフェニルスルホンなどの芳香族グリコール、およびヒドロキノン、２，２−ビス（４−ヒドロキシフェニル）プロパン、レゾルシン、カテコール、ジヒドロキシナフタレン、ジヒドロキシビフェニル、ジヒドロキシジフェニルスルホンなどのジフェノール類などが挙げられ、これらの中から２種以上を選択して適宜使用することもできる。
【００２９】
さらに、本発明においてカットブリッスルに含まれるポリエステル系合成樹脂には、発明の効果を阻害しない範囲であれば、その目的に応じて、各種無機粒子、各種金属粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜任意に添加せしめることも可能である。
【００３０】
さらにまた、本発明のブラシ用毛材において、ポリエステル系合成樹脂モノフィラメントのカットブリッスルの少なくとも一端にテーパー部が形成されていると、非常に優れた触感性が得られ、また歯ブラシなどの清掃用ブラシに使用した場合には、毛先が細かい隙間部分に入りやすく、隙間清掃性を遺憾なく発揮することから特に好ましい。
【００３１】
その際のテーパー部の形状は、図１に示すように、テーパー部２の長さをＬ（ｍｍ）、先端から１／３Ｌの位置における直径をＤ（ｍｍ）とした時のＬ／Ｄの値が４５〜１１０の範囲にあることが好ましく、この範囲を満足するブラシ用毛材はより一層優れた触感性が得られるばかりか、毛折れ耐久性、毛開き耐久性および耐摩耗性にも優れたブラシ用毛材が得られ易い。
【００３２】
なお、テーパー部２の長さＬは、短すぎると毛先が硬くて触感性に欠けやすく、長すぎるとテーパー部が細くなって毛先の耐久性が失われやすくなる。よってテーパー部２の長さＬについては、テーパー加工する前のポリエステル系合成樹脂モノフィラメントの直径によっても触感性や耐久性が異なるが、例えば直径が０．１０〜０．３０ｍｍの場合はテーパー部２の長さＬは７〜１５ｍｍが適当である。
【００３３】
ここで、本発明のブラシ用毛材の製造方法について説明する。
【００３４】
本発明のブラシ用毛材の製造方法については特に限定されないが、本発明では、例えば公知の溶融紡糸機を使用してポリエステル系合成樹脂モノフィラメントを紡糸し、得られたポリエステル系合成樹脂モノフィラメントをカットしてブリッスル状に加工する方法を採用することができる。
【００３５】
例えば、ＰＢＴを例に挙げて説明すれば、予め乾燥したＰＢＴペレットを溶融紡糸機に供給して、溶融紡糸機内で溶融混練した後、口金から合成樹脂の溶融物を共押し出しする。
【００３６】
その際のＰＢＴモノフィラメントの断面形状は特に限定はされず、円形以外の異形断面形状であってもよく、例えば、中空、扁平、正方形、半月状、三角形、５角以上の多角形、多葉状、ドックボーン状、および繭型などの形状であっても良い。
【００３７】
その後、共押し出されたＰＢＴの溶融物は、冷却浴中で冷却固化された後、延伸および熱セットされて、ＰＢＴモノフィラメントとなる。
【００３８】
なお、ＰＢＴはエンジニアプラスチックの中でもポリアセタールに次いで結晶速度の速い樹脂として知られている。そのためＰＢＴの球晶サイズはＰＢＴ分子量の大きさによっても異なるが、押出された溶融物を冷却する温度によっても左右され、ＰＢＴモノフィラメントの物理特性も影響し、球晶が密な状態で生成されている場合は、耐久性の高いＰＢＴモノフィラメントが得られると考えられる。よって冷却温度は５〜４０℃が好ましく、さらには１０〜３０℃が好ましい。
【００３９】
また、上述したヤング率は、延伸工程において適宜倍率や温度で調整可能であるが、ブラシとしての物理特性を十分得るためには、延伸倍率は３．５〜５．０倍、延伸温度は１００〜１６０℃の範囲が好ましい条件として挙げられる。
【００４０】
そして、得られた合成樹脂モノフィラメントは必要な長さにカットされてブリッスルとなるが、さらにカットブリッスルの先端にテーパー部を形成する場合には、機械的研磨による加工や、先端をアルカリ溶液に浸漬して溶かす化学的減量法を採用することができる。
【００４１】
なお、上述のテーパー部の形状は、例えばアルカリ溶液を用いた化学的減量法を採用する場合は、カットブリッスルの先端の浸漬深さを適宜コントロールすることでも得られる。
【００４２】
こうして得られたブラシ用毛材は、触感性に優れ、従来のブラシ用毛材に比べて毛折れ耐久性、毛開き耐久性および耐摩耗性に優れたものであることから、少なくとも毛材の１部に使用したブラシとして好ましく用いられる。具体的には、歯ブラシ、ヘアブラシ、ボディブラシ、クリーニングブラシ、化粧ブラシ、画筆などの各種ブラシや、ロールブラシ、ホイールブラシ、カップブラシ、ナイブレットブラシなどの各種工業用ブラシに幅広く使用することができる。
【実施例】
【００４３】
以下、本発明のブラシ用毛材について、実施例を挙げて詳細に説明するが、本発明はその要旨を超えない限り、以下の実施例に何ら限定されるものではない。
【００４４】
なお、触感性評価および耐久性評価には、実際に歯ブラシを作製してこれを使用した。歯ブラシの仕様は次の通り。
【００４５】
基台：ＡＢＳ製（９ｍｍ×２２ｍｍ）
植毛孔数：３４箇
植毛本数：一つの孔につき２０本
毛丈：１０ｍｍ
［固有粘度］
溶解用試験管（以降、試験管という）に、溶媒として２５ｍＬのオルソクロロフェノール（以降、ＯＣＰという）と約３ｍｍにカットしたカットブリッスル試料２ｇ±０．００１ｇを入れる。試料を投入した試験管をドライ・ブロックバスにセットし１００℃で３０分間加熱しながらカットブリッスル試料をＯＣＰに溶解する（以降、カットブリッスル試料をＯＣＰに溶解したものをＯＣＰ溶液という）。このＯＣＰ溶液を流水にて１５分間冷却後、ＯＣＰ溶液２０ｍＬをホールピペットで計量しオストワルド粘度管に採取する。
【００４６】
引き続き、２５℃に温度調整した恒温水槽にＯＣＰ溶液を採取したオストワルド粘度管をセットし３０分間放置、定法に従いオストワルド粘度管内を流下するＯＣＰ溶液の流下時間を測定し算出した。
【００４７】
［ヤング率］
ＪＩＳ−Ｌ−１０１３（２００８）８．１０に準じてポリエステル系合成樹脂モノフィラメントの引張試験を行い、初期引張抵抗度から算出した。この際、つかみ間隔２５ｃｍ、引張速度３０ｃｍ／ｍｉｎの条件で、定速伸長型試験機を用いた。また、カットブリッスルを試料として用いる場合には、テーパー部以外の位置で、つかみ間隔１．５ｃｍ、引張速度１０ｃｍ／ｍｉｎの条件とした。
【００４８】
［毛折れ耐久性評価］
ＪＩＳ−Ｐ−８１１５（２００１）に準じて、ポリエステル系合成樹脂モノフィラメントの屈曲疲労試験を行い、往復折り曲げ回数５０００回の時点で糸表面に割れや裂けが生じているかどうかをデジタルマイクロスコープで確認した。これを２０本のポリエステル系合成樹脂モノフィラメントについて行い、割れや裂けが生じている本数で評価した。
【００４９】
［毛開き耐久性・耐摩耗性評価］
表面に凹凸を有するステンレス板に歯ブラシを垂直荷重５００ｇで押し当て、３７℃の温水をかけながらで２万回摺動させた。
【００５０】
その後の歯ブラシの状態について、毛の開き幅と毛丈を測定し、下記（１）および（２）式から毛開き率（％）および摩耗率（％）を計算した。
【００５１】
毛開き率（％）＝１００×（ｂ−ａ）／ａ・・・（１）
摩耗率（％）＝１００×（ｃ−ｄ）／ｃ・・・（２）
式中、ａ〜ｄは以下を表す。
【００５２】
ａ：試験前の毛の開き幅
ｂ：試験後の毛の開き幅
ｃ：試験前の毛丈
ｄ：試験後の毛丈
［触感性評価］
２０名のモニターに作製した歯ブラシで実際にブラッシングしてもらい、下記の規準で評価依頼した結果を平均値で表した。平均値が高いほど触感性に優れていることを示す。
【００５３】
５点：触感性は良好であった、
３点：やや硬い感触があった、
１点：硬くて歯茎にチクチクした痛みがあった。
【００５４】
［実施例１］
原料に東レ社製  ＰＢＴ樹脂“トレコン”（登録商標）１２００Ｓ（固有粘度ＩＶ＝１．２６）を使用した。予め乾燥したＰＢＴペレットを溶融紡糸機に供給し、２６０℃の溶融紡糸機内で溶融混練した後、口金から溶融物を押し出した。
【００５５】
引き続き、押し出された溶融物を、２０℃の冷却浴中で冷却固化した後、４．７倍に加熱延伸し、さらに熱セットを行って、固有粘度ＩＶ＝１．１５、ヤング率４７２０Ｎ／ｍｍ２のＰＢＴモノフィラメント（直径０．２ｍｍ）を得た。これを長さ３０ｍｍにカットしたブリッスルをブラシ用毛材として評価した。
【００５６】
［実施例２］
原料に東レ社製  ＰＢＴ樹脂  “トレコン”（登録商標）１４００Ｓ（固有粘度ＩＶ＝１．７０）を使用し、紡糸温度を２７５℃に変更したこと以外は、実施例１と同じ方法で固有粘度ＩＶ＝１．５０、ヤング率５１４０Ｎ／ｍｍ２のＰＢＴモノフィラメントを得た。これを長さ３０ｍｍにカットしたブリッスルをブラシ用毛材として評価した。
【００５７】
［実施例３〜６］
延伸倍率を変えてヤング率を表１に示すように変更したこと以外は、実施例１と同じ方法でＰＢＴモノフィラメントを得た。これらを長さ３０ｍｍにカットしたブリッスルをブラシ用毛材として評価した。
【００５８】
［実施例７〜１１］
実施例１で得られたＰＢＴモノフィラメントを３１ｍｍにカットし、その両端を水酸化ナトリウム水溶液に１ｍｍ、２ｍｍ、４ｍｍ、６ｍｍ、８ｍｍ浸漬して長さが３０ｍｍになるまで溶かし、表１に示すようなテーパー形状のブラシ用毛材を得た。
【００５９】
［比較例１］
原料にＫＯＬＯＮ・ＰＬＡＳＴＩＣ社製  ＰＢＴ樹脂  “ＳＰＥＳＩＮ”（登録商標）（固有粘度ＩＶ＝０．８６）を使用したこと以外は、実施例１と同じ方法で固有粘度ＩＶ＝０．８０、ヤング率４０５０Ｎ／ｍｍ２のＰＢＴモノフィラメントを得た。これを長さ３０ｍｍにカットしたブリッスルをブラシ用毛材として評価した。
【００６０】
［比較例２］
原料にＤＭＳ社製  ＰＢＴ樹脂  “Ａｒｎｉｔｅ”（登録商標）（固有粘度ＩＶ＝１．０４）を使用したこと以外は、実施例１と同じ方法で固有粘度ＩＶ＝０．９４、ヤング率４２８０Ｎ／ｍｍ２のＰＢＴモノフィラメントを得た。これを長さ３０ｍｍにカットしたブリッスルをブラシ用毛材として評価した。
【００６１】
［比較例３〜４］
延伸倍率を変えてヤング率を表１に示すように変更したこと以外は、比較例１と同じ方法でＰＢＴモノフィラメントを得た。これらを長さ３０ｍｍにカットしたブリッスルをブラシ用毛材として評価した。
【００６２】
［比較例５〜７］
比較例１で得られたＰＢＴモノフィラメントを３１ｍｍにカットし、その両端を水酸化ナトリウム水溶液に２ｍｍ、４ｍｍ、６ｍｍ浸漬して、長さが３０ｍｍになるまで溶かし、表１に示すようなテーパー形状のブラシ用毛材を得た。
【００６３】
上記実施例および比較例で得られたブラシ用毛材の各評価結果を表１に示す。
【００６４】
【表１】
2013240376.tif 000003
【００６５】
表１に示す結果からも明らかなように、本発明のブラシ用毛材（実施例１〜７）は、触感性に優れているとともに、毛折れ耐久性、毛開き耐久性および耐摩耗性に優れたものであることが比較例１〜５のブラシ用毛材と比べて分かる。
【産業上の利用可能性】
【００６６】
本発明のブラシ用毛材は、触感性に優れ、従来のブラシ用毛材に比べて毛折れ耐久性、毛開き耐久性および耐摩耗性に優れたものであることから、歯ブラシ、ヘアブラシ、ボディブラシ、クリーニングブラシ、化粧ブラシ、画筆などの各種ブラシの他にも、ロールブラシ、ホイールブラシ、カップブラシ、ナイブレットブラシなどの各種工業用ブラシに幅広く利用できる。
【符号の説明】
【００６７】
１    ブラシ用毛材
２    テーパー部
３    ストレート部
Ｌ    テーパー部の長さ（ｍｍ）
Ｄ    先端から１／３Ｌの位置における直径（ｍｍ）  
【図１】
2013240376.tif 000004